КЕРАМИЧЕСКАЯ МАССА
CERAMIC MIXTURE

Изобретение относится к области технологии силикатов и касается составов керамических масс для производства керамического кирпича, черепицы.
Известна керамическая масса, содержащая, мас.%: глина тугоплавкая 20,0-30,0; кварциты 70,0-80,0 [1]. Предел прочности при сжатии изделий, полученных из такой керамической массы, составляет 53,6-56 МПа.
Задачей изобретения является повышение прочности кирпича, полученного из керамической массы.
Технический результат достигается тем, что керамическая масса, содержащая глину тугоплавкую, кварциты, дополнительно содержит доломит и пегматит при следующем соотношении компонентов, мас.%: глина тугоплавкая 35,0-40,0; кварциты 40,0-45,0; доломит 3,0-5,0; пегматит 15,0-17,0.
В таблице приведены составы керамической массы.
Таблица
Компоненты
Состав, мас.%:
1
2
3
Глина тугоплавкая
35,0
37,0
40,0
Кварциты
45,0
43,0
40,0
Доломит
5,0
4,0
3,0
Пегматит
15,0
16,0
47,0
Предел прочности при сжатии, МПа
~60
~60
~60
2
2
3
2
2
3
2
2
3
2
3
2
2
2
В составе керамической массы могут быть использованы: глины тугоплавкие, содержащие, мас.%: SiO 42,0-80,0; AlO 13,0-35,0; TiO 0,3-1,6; FeО 1,2-11,0; СаО от следов до 1,7; MgO 0,2-1,6; NaO 0,1-3,6; KO 0,1-4,4; п.п.п. 2,6-15,7; кварциты, химический состав которых представлен, главным образом, кварцем; пегматиты (полевошпатовое сырье), включающие, мас.%: SiO; 63,0-77,0; АlО 13,0-20,2; FeO 0,03-0,42; CaO 0,34-2,4; MgO до 0,6; NaO 0,03-11,5; КО 3,5-15,8; п.п.п.0,04-1,88.
2
Пегматит, доломит и кварциты размалывают до получения порошков с удельной поверхностью 2000-4000 см/г, добавляют измельченную глину и смешивают. Массу увлажняют до 18-23% и формируют из нее пластическим способом кирпич или черепицу, которые сушат и обжигают при температуре 1000-1050°С. Возможно нанесение перед обжигом на поверхность высушенных изделий глазури.
Источники информации
1. SU 1542932, С04В 33/00, 1990.